(57)【要約】【課題】リチウム空気二次電池の充放電サイクル性能およびエネルギー効率を高くすると共に放電容量を高くする。【解決手段】空気極１０１と、リチウムを含んで構成された負極１０２と、空気極１０１と負極１０２とに挾まれて配置された電解質１０３とを備える。空気極１０１は、炭化金属の多孔体から構成されている。炭化金属は、例えば、炭化アルミニウム（Ｃ3Ａｌ4）、炭化珪素（ＳｉＣ）、炭化チタン（ＴｉＣ）、炭化モリブデン（Ｍｏ2Ｃ）、炭化クロム（Ｃｒ3Ｃ2）、炭化タンタル（ＴａＣ）、炭化ホウ素（ＣＢ4）、炭化カルシウム（ＣａＣ2）、炭化マンガン（Ｍｎ3Ｃ）の少なくとも１つである。【選択図】  図１
2018032573.tif 000002
【特許請求の範囲】
【請求項１】
炭化金属の多孔体から構成された空気極と、
リチウムを含んで構成された負極と、
前記空気極と前記負極とに挾まれて配置された電解質と
を備えることを特徴とするリチウム空気二次電池。
【請求項２】
請求項１記載の空気極において、
前記空気極に担持された触媒を備え、
前記触媒は、チタン、バナジウム、クロム、マンガン、鉄、コバルト、ニッケル、銅、亜鉛、モリブデン、銀、カドミウム、パラジウム、鉛、ルテニウム、ロジウム、プラセオジム、セリウム、ニオブ、イットリウム、タンタル、および錫の少なくとも１つの金属またはこれらいずれかの酸化物から構成されている
ことを特徴とするリチウム空気二次電池。
【請求項３】
請求項２記載のリチウム空気二次電池において、
前記触媒を構成する前記酸化物は、水分子を含む水和物であることを特徴とするリチウム空気二次電池。
【請求項４】
請求項１〜３のいずれか１項に記載のリチウム空気二次電池において、
炭化金属は、炭化アルミニウム、炭化珪素、炭化チタン、炭化モリブデン、炭化クロム、炭化タンタル、炭化ホウ素、炭化カルシウム、炭化マンガンの少なくとも１つであることを特徴とするリチウム空気二次電池。
【発明の詳細な説明】
【技術分野】
【０００１】
本発明は、正極活性物質として酸素を用いるリチウム空気二次電池に関する。
【背景技術】
【０００２】
正極活物質として空気中の酸素を用いるリチウム空気二次電池は、電池外部から常に酸素が供給され、電池内に大量の負極活物質である金属リチウムを充填することができる。このため、電池の単位重量当たりの放電容量の値を非常に大きくできることが報告されている。
【０００３】
これまでに、非特許文献１に報告されているように、正極であるガス拡散型空気極に種々の触媒を添加することにより、放電容量やサイクル特性などの電池性能を改善する試みがなされている。
【０００４】
非特許文献１では、カーボンを主体として構成した空気極について、触媒を担持していないカーボン単体、およびカーボン単体に９種類の触媒を担持させた系を検討し、空気極に含まれるカーボンの重量当たりで１０００〜３０００ｍＡｈ／ｇの非常に大きな放電容量を得ている。
【０００５】
しかしながら、上述したリチウム空気二次電池では、充放電を繰り返すと、著しい放電容量の低下が起こる。例えば、カーボン粉末単体を主体として空気極を構成した場合、充放電２サイクルで容量維持率が約１０％となり、著しい容量の減少が見られる。また、例えば、Ｃｏ3Ｏ4を触媒としてカーボン単体に担持させて空気極を構成した場合でも、１０サイクルで容量維持率が約６５％となり、放電容量が減少する。
【０００６】
上述したように、非特許文献１のリチウム空気二次電池では、著しい容量の減少が見られ、二次電池としての十分な特性は得られていない。また、非特許文献１の技術おけるリチウム空気二次電池では、多くの場合で平均放電電圧が２．５Ｖ程度であり、一方、充電電圧は４．０〜４．５Ｖであり、最も低いものでも３．９Ｖ程度である。このため、非特許文献１のリチウム空気二次電池は、充放電のエネルギー効率は低い。
【０００７】
上述した技術に対し、カーボンを用いず、金属多孔体を用いて空気極を構成する技術が提案されている（非特許文献２参照）。この技術によるリチウム空気二次電池では、金（Ａｕ）による金属多孔体を用いて空気極を構成し、充放電１００サイクルで容量維持率が９５％以上である非常に優れたサイクル性能を得ている。また、このリチウム空気二次電池の平均放電電圧は２．６Ｖ程度であり、充電電圧は３．５Ｖ程度である。このように、非特許文献２の技術では、充放電に関しても電圧差が小さく高いエネルギー効率が得られている。
【先行技術文献】
【非特許文献】
【０００８】
【非特許文献１】A. Debart et al., "An O2 cathode for rechargeable lithium batteries: The effect of a catalyst", Journal of Power Sources, vol.174, pp.1177-1182, 2007.
【非特許文献２】Z. Peng et al., "A Reversible and Higher-Rate Li-O2 Battery", Science, vol.337, pp.563-566, 2012.
【発明の概要】
【発明が解決しようとする課題】
【０００９】
しかしながら、非特許文献２の技術では、空気極に金属を使用しているため、空気極の重量密度が高く、放電容量が３００ｍＡｈ／ｇ程度しかない。また、高価なＡｕを空気極に用いているため、電池コストが高いことも課題となる。このように、従来では、リチウム空気二次電池の充放電サイクル性能およびエネルギー効率を高くすると共に放電容量を高くすることが容易ではないという問題があった。
【００１０】
本発明は、以上のような問題点を解消するためになされたものであり、リチウム空気二次電池の充放電サイクル性能およびエネルギー効率を高くすると共に放電容量を高くすることを目的とする。
【課題を解決するための手段】
【００１１】
本発明に係るリチウム空気二次電池は、炭化金属（金属炭化物）の多孔体から構成された空気極と、リチウムを含んで構成された負極と、空気極と負極とに挾まれて配置された電解質とを備える。
【００１２】
上記空気極において、空気極に担持された触媒を備え、触媒は、チタン、バナジウム、クロム、マンガン、鉄、コバルト、ニッケル、銅、亜鉛、モリブデン、銀、カドミウム、パラジウム、鉛、ルテニウム、ロジウム、プラセオジム、セリウム、ニオブ、イットリウム、タンタル、および錫の少なくとも１つの金属またはこれらいずれかの酸化物から構成されているとよい。例えば、触媒を構成する酸化物は、水分子を含む水和物であればよい。
【００１３】
上記リチウム空気二次電池において、炭化金属は、炭化アルミニウム、炭化珪素、炭化チタン、炭化モリブデン、炭化クロム、炭化タンタル、炭化ホウ素、炭化カルシウム、炭化マンガンの少なくとも１つであればよい。
【発明の効果】
【００１４】
以上説明したように、本発明によれば、炭化金属の多孔体から空気極を構成したので、リチウム空気二次電池の充放電サイクル性能およびエネルギー効率を高くすると共に放電容量を高くすることができるという優れた効果が得られる。
【図面の簡単な説明】
【００１５】
【図１】図１は、本発明の実施の形態におけるリチウム空気二次電池の構成を示す構成図である。
【図２】図２は、リチウム空気二次電池のより詳細な構成例を示す断面図である。
【図３】図３は、実施例１におけるリチウム空気二次電池の初回の放電および充電の状態を示す特性図である。
【図４】図４は、実施例１〜３，比較例１における放電容量のサイクル依存性を示す特性図である。
【発明を実施するための形態】
【００１６】
以下、本発明の実施の形態について図を参照して説明する。図１は、本発明の実施の形態におけるリチウム空気二次電池の構成を示す構成図である。
【００１７】
このリチウム空気二次電池は、一般的なよく知られたリチウム空気二次電池と同様に、正極でありガス拡散型の空気極１０１と、リチウムを含んで構成された負極１０２と、空気極１０１と負極１０２とに挾まれて配置された電解質１０３とを備える。空気極１０１の一方の面は大気に曝され、他方の面は電解質１０３と接する。また、負極１０２の電解質１０３の側の面は、電解質１０３と接する。なお、電解質１０３は、電解液または固体電解質のいずれであってもよい。電解液とは、電解質が液体形態である場合をいう。また、固体電解質とは、電解質がゲル形態または固体形態である場合をいう。
【００１８】
上述した基本構成に加え、本発明の実施の形態では、空気極１０１が、炭化金属の多孔体から構成されている。炭化金属は、例えば、炭化アルミニウム（Ｃ3Ａｌ4）、炭化珪素（ＳｉＣ）、炭化チタン（ＴｉＣ）、炭化モリブデン（Ｍｏ2Ｃ）、炭化クロム（Ｃｒ3Ｃ2）、炭化タンタル（ＴａＣ）、炭化ホウ素（ＣＢ4）、炭化カルシウム（ＣａＣ2）、炭化マンガン（Ｍｎ3Ｃ）の少なくとも１つである。
【００１９】
空気極１０１は、典型的には、一方の面が大気に触れ、他方の面が電解質１０３と接している。空気極１０１の、電解質／電極（炭化金属多孔体）／ガス（酸素）の三相界面サイトにおいて電極反応が進行する。例えば、電解質１０３を有機電解液（固体電解質に有機電解液を含浸したものを含む）から構成した場合、空気極１０１の中に有機電解液が浸透し、同時に大気中の酸素ガスが供給され、電解液−電極−ガス（酸素）が共存する三相界面サイトが形成される。空気極１０１が高活性であれば、酸素還元（放電）および酸素発生（充電）がスムーズに進行し、電池性能は大きく向上することになる。
【００２０】
空気極１０１上での電極反応は次のように表すことができる。
【００２１】
２Ｌｉ+＋（１／２）Ｏ2＋２ｅ-  →  Ｌｉ2Ｏ・・・（１）
２Ｌｉ+＋Ｏ2＋２ｅ-  →  Ｌｉ2Ｏ2・・・（２）
【００２２】
上式中のリチウムイオン（Ｌｉ+）は、負極１０２から電気化学的酸化により電解質１０３中に溶解し、この有機電解液中を空気極１０１表面まで移動してきたものである。また、酸素（Ｏ2）は、大気（空気）中から空気極１０１内部に取り込まれたものである。なお、負極１０２から溶解する材料（Ｌｉ+）、空気極１０１で析出する材料（Ｌｉ2Ｏ2）、および空気（Ｏ2）を図１に構成要素と共に示している。
【００２３】
次に、空気極１０１について、より詳細に説明する。前述したように、空気極１０１は、炭化金属多孔体（ポーラス金属炭化物）から構成されている。炭化金属多孔体は、好ましくは連続した細孔（貫通孔）を備えた共連続多孔構造を有する共連続多孔体であり、好ましくはメソポーラスまたはナノポーラスである三次元網目構造とされているものである。
【００２４】
リチウム空気二次電池の電池効率を上げるためには、電極反応を引き起こす三相界面サイトがより多く存在することが望ましい。このような観点から、空気極１０１には、三相界面サイトが多量に存在することが望ましく、空気極１０１を構成する炭化金属多孔体の比表面積はなるべく大きい方がよいと考えられる。
【００２５】
炭化金属多孔体は、例えば平均孔径が２μｍ以下であり、比表面積が１ｍ2／ｇ以上であることが好適である。このような炭化金属多孔体は、例えば、金属溶融体などで合金の一成分を溶出するデアロイング法を用いて製造することが望ましい。なお、平均孔径は、炭化金属多孔体を走査型電子顕微鏡（ＳＥＭ）等で拡大観察し、１０μｍ四方（１０μｍ×１０μｍ）あたりの気孔数、および気孔の直径を計測して、「平均孔径＝全気孔の直径の合計／気孔数」により平均値を求めた値である。また、比表面積は、Ｎ2吸着によるＢＥＴ法により求めた比表面積である。
【００２６】
空気極１０１を構成する炭化金属多孔体は、例えば、上述したデアロイング法や焼結法などの公知の方法を用いて製造できる。例えば、焼結法では、金属炭化物（炭化金属）の微粉末を１５００℃以下で焼結させて炭化金属多孔体を製造する。また、デアロイング法は、例えば、炭化金属よりも電気化学的に卑な金属を含む合金を酸性水溶液に浸漬し、合金中の卑な金属を溶出することで、炭化金属多孔体を製造する。
【００２７】
デアロイング法において、脱成分媒体として酸性水溶液ではなく、金属溶融体を脱成分媒体に使用することも可能であり、この場合、脱成分はイオン化傾向によって限定されるものではない。具体的には、例えば、チタン（Ｔｉ）と炭素（Ｃ）とニッケル（Ｎｉ）の合金シートをマグネシウム（Ｍｇ）の溶融体に１〜３０分浸漬し、引き上げて凝固し、凝固したシートを硝酸水溶液（ＨＮＯ3）に浸漬し、残ったポーラス炭化チタンを洗浄後乾燥することで、炭化チタン多孔体シートを得ることができる。必要に応じて、得られた多孔体シートを、打ち抜き刃、レーザーカッタなどなどにより所望の直径（例えば２３ｍｍ）の円形に切り抜いて空気極１０１とすればよい。
【００２８】
なお、炭化チタンに限らず、前述したように、炭化アルミニウム（Ｃ3Ａｌ4）、炭化珪素（ＳｉＣ）、炭化モリブデン（Ｍｏ2Ｃ）、炭化クロム（Ｃｒ3Ｃ2）、炭化タンタル（ＴａＣ）、炭化ホウ素（ＣＢ4）、炭化カルシウム（ＣａＣ2）、炭化マンガン（Ｍｎ3Ｃ）の少なくとも１つを用いてもよい。また、上記炭化金属を含む合金の多孔体を用いてもよい。
【００２９】
次に、空気極１０１の触媒について説明する。空気極１０１に酸素還元（放電）および酸素発生（充電）の両反応に対して高活性な金属触媒または金属酸化物触媒を触媒として加える（担持させる）ことで、さらに高性能な二次電池として機能させることができる。
【００３０】
触媒は、例えば、チタン、バナジウム（Ｖ）、クロム（Ｃ、マンガン（Ｍｎ）、鉄（Ｆｅ）、コバルト（Ｃｏ）、ニッケル、銅（Ｃｕ）、亜鉛（Ｚｎ）、モリブデン（Ｍｏ）、銀（Ａｇ）、カドミウム（Ｃｄ）、パラジウム（Ｐｄ）、鉛（Ｐｂ）、ルテニウム（Ｒｕ）、ロジウム（Ｒｈ）、プラセオジム（Ｐｒ）、金（Ａｕ）、白金（Ｐｔ）、セリウム（Ｃｅ）、ニオブ（Ｎｂ）、イットリウム（Ｙ）、タンタル（Ｔａ）、および錫（Ｓｎ）の少なくとも１つの金属またはこれらいずれかの酸化物から構成されている。この酸化物は、水分子を含む水和物であってもよい。
【００３１】
特に、ルテニウム、酸化ルテニウム（ＲｕＯ2）が好ましい。ルテニウムや酸化ルテニウムを触媒として用いることで、リチウム空気二次電池の性能が高まる。空気極１０１の触媒とするルテニウムは、正極活物質である酸素との相互作用が強く、多くの酸素種を表面上に吸着することができる。また、酸化ルテニウムは、ルテニウムが、＋４、＋３などの価数を有するイオンで存在しうる。また、これらの酸化物を合成する際の条件によっては、内部に酸素を取り込むことができる空孔（酸素空孔）が存在する場合もある。このような酸化ルテニウムもまた、正極活物質である酸素との相互作用が強く、多くの酸素種を酸化物表面上に吸着もしくは酸素空孔内に貯蔵することができる。
【００３２】
このように、触媒に吸着された、または酸素空孔内に吸蔵された酸素種は、上記式（１）および式（２）の酸素源（活性な中間反応体）として酸素還元反応に使用され、上記反応が容易に進むようになる。また、式（１）および式（２）の逆反応である充電反応に対しても、上記のルテニウムなどの金属（または金属酸化物）は活性を有している。従って、電池の充電に対応する空気極１０１上での酸素発生反応も効率よく進行する。このように、ルテニウムなどの金属や酸化ルテニウムなどの金属酸化物は、触媒として有効に機能する。
【００３３】
次に、空気極１０１の作製について説明する。以下では、触媒としてルテニウムまたは酸化ルテニウムを用いた場合を例に説明する。
【００３４】
例えば、炭化金属多孔体シートを、ルテニウム塩化物、ルテニウム硝酸塩などの水溶液に浸漬してこれら水溶液をシートに含浸させ、この後、水溶液を蒸発させて固化することで、ルテニウムからなる触媒が担持した炭化金属多孔体からなる空気極１０１が得られる。ルテニウムからなる複数の微粒子が、炭化金属多孔体（空気極１０１）の表面に担持された状態となる。微粒子は、粒径が１〜５０ｎｍ程度とされている状態が好ましい。さらに好ましくは、微粒子の粒径が２〜１０ｎｍとされているとよい。
【００３５】
次に、触媒を酸化ルテニウムとすることについて説明する。例えば、上述したように空気極１０１に担持させたルテニウム粒子を、酸化させることで酸化ルテニウムとすればよい。金属ルテニウムの酸化は、公知の方法で行えばよい。例えば、ルテニウムが表面に担持されている炭化金属多孔体を、大気中で熱処理することで、ルテニウムを酸化することができる。また、ルテニウムが表面に担持されている炭化金属多孔体を、高温高圧下の水（Ｈ2Ｏ）中で処理（水熱合成）することで、ルテニウムを酸化することができる。また、酸化剤で酸化することで、ルテニウムを酸化することができる。酸化剤による酸化が望ましい。
【００３６】
酸化剤で酸化することで得られた炭化金属多孔体表面の酸化ルテニウムは、結晶化が進んでいないアモルファス状態である。このアモルファス状態の前駆体を、５００℃程度の高温熱処理することで、結晶性の酸化ルテニウムとすることができる。このような結晶性の酸化ルテニウムは、空気極１０１の電極触媒として用いた場合においても高い性能を示す。
【００３７】
上述のとおり、結晶性の酸化ルテニウムは高い活性を示すが、高温熱処理で結晶化させた酸化ルテニウムは、表面積が著しく低下することがあり、粒子の凝集により粒子径も１００ｎｍ程度となることがある。また、特に、高温熱処理で結晶化した酸化ルテニウムは、粒子が凝集するため、炭化金属多孔体上に高分散で触媒を担持させることが困難なことがある。このため、十分な触媒効果を得るために、空気極１０１中に酸化ルテニウムを大量に添加しなければならない場合があり、コスト的に不利となることがある。
【００３８】
一方、上記のアモルファス状の前駆体を１００〜２００℃程度の比較的低温で乾燥した場合には、前駆体の粒子は、アモルファス状態を維持しつつ、粒子中には付着水が存在する水和物［ＲｕＯ2・ｎＨ2Ｏ］となる。なお、ｎは、１ｍｏｌのＲｕＯ2に対するＨ2Ｏのモル数である。このような低温乾燥により得られた、含む酸化ルテニウムの水和物を触媒として用いることができる。
【００３９】
上述したアモルファス状の酸化ルテニウムは、焼結がほとんど進んでいないため、大きな表面積を有し、粒子径も１０ｎｍ程度と非常に小さい値を示す。これは触媒として好適であり、本願の電極触媒として用いた場合にも、優れた電池性能を得ることができる。
【００４０】
空気極１０１では、電極触媒表面に三相界面サイトが多量に生成されることが重要であり、使用する触媒は高比表面積であることが望ましい。このため、ルテニウムを担持させるために用いるルテニウム塩化物、ルテニウム硝酸塩などの水溶液には、界面活性剤を添加して用いることが好ましい。炭化金属多孔体の表面に吸着する疎水基と金属イオンが吸着する親水基を有する界面活性剤を用いることで、炭化金属多孔体の表面に金属イオンを高い分散度で吸着させることができるようになる。
【００４１】
上記界面活性剤は、分子内に炭化金属多孔体表面に吸着する疎水基と金属イオンが吸着する親水基を有していれば特に限定されないが、非イオン系の界面活性剤が好ましい。例えば、エステル型のものとして、ラウリン酸グリセリン、モノステアリン酸グリセリン、ソルビタン脂肪酸エステル、ショ糖脂肪酸エステル等、エーテル型のものとして、ポリオキシエチレンアルキルエーテル、ポリオキシエチレンアルキルフェニルエーテル、ポリオキシエチレンポリオキシプロピレングリコール等、エステルエーテル型のものとして、ポリオキシエチレンソルビタン脂肪酸エステル、ポリオキシエチレンヘキシタン脂肪酸エステル、ソルビタン脂肪酸エステルポリエチレングリコール等、アルカノールアミド型のものとして、ラウリン酸ジエタノールアミド、オレイン酸ジエタノールアミド、ステアリン酸ジエタノールアミド、コカミドＤＥＡ等、高級アルコールのものとして、セタノール、ステアリルアルコール、オレイルアルコール等、ポロキサマー型のものとして、ポロキサマージメタクリレート等を挙げることができる。
【００４２】
界面活性剤の水溶液の濃度は、０．１〜２０ｇ／Ｌであればよい。また、界面活性剤を加えたルテニウム塩化物、ルテニウム硝酸塩などの水溶液は、例えば、室温〜５０℃とし、また、炭化金属多孔体の浸漬時間は、１〜４８時間とすればよい。このようにして、ルテニウムからなる触媒を担持した炭化金属多孔体は、触媒活性をさらに高めることが可能である。
【００４３】
以上のように、炭化金属多孔体に、ルテニウムからなる触媒を担持させることにより、電極の活性が向上し、リチウム空気二次電池の空気極として用いた場合、高いサイクル性能を示す。特に、空気極１０１を構成する炭化金属多孔体は、微細な開気孔が存在する。この微細な開気孔が存在する炭化金属多孔体にルテニウムなどの触媒が担持されれば、正極活物質である酸素との相互作用を高めることができ、かつ、多くの酸素種を電極表面上に吸着することができる。これにより、上述した三相界面サイトが効率よく形成され、酸素還元（放電）および酸素発生（充電）がスムーズに進行して電池性能が大きく向上する。
【００４４】
次に、負極１０２について説明する。負極１０２は負極活性物質から構成する。この負極活性物質は、リチウム空気二次電池の負極材料として用いることができる材料であれば特に制限されない。例えば、金属リチウムを挙げることができる。あるいは、リチウムイオンを吸蔵および放出することができる物質である、リチウムと、シリコンまたは錫との合金、あるいはＬｉ2.6Ｃｏ0.4Ｎなどのリチウム窒化物を例として挙げることができる。
【００４５】
なお、シリコンまたは錫の合金を負極１０２として用いる場合、負極１０２を作成する時にリチウムを含まないシリコンまたは錫などを用いることもできる。しかし、この場合には、リチウム空気二次電池の作製に先立って、化学的手法または電気化学的手法（例えば、電気化学セルを組んで、リチウムとシリコンまたは錫との合金化を行う方法）によって、シリコンまたは錫が、リチウムを含む状態にあるように処理しておく必要がある。
【００４６】
具体的には、作用極にシリコンまたは錫を含み、対極にリチウムを用い、有機電解質中で還元電流を流すことによって合金化を行うなどの電気化学的な処理をしておくことが好ましい。
【００４７】
負極１０２は、公知の方法で形成することができる。例えば、リチウム金属を負極１０２とする場合には、複数枚の金属リチウム箔を重ねて所定の形状に成形することで、負極１０２を作製すればよい。
【００４８】
金属リチウムから構成した負極１０２における放電時の反応は、以下のように表すことができる。
【００４９】
Ｌｉ→Ｌｉ+＋ｅ-…（３）
【００５０】
一方、充電時の負極１０２においては、式（３）の逆反応であるリチウムの析出反応が起こる。
【００５１】
次に、電解質１０３について説明する。電解質１０３は、空気極１０１（正極）および負極１０２間でリチウムイオンの移動が可能な物質であればよい。例えば、リチウムイオンを含む金属塩を溶解した非水溶媒（有機溶媒）を電解質１０３とすればよい。具体的には、リチウムイオンを含む金属塩としては、六フッ化リン酸リチウム（ＬｉＰＦ6）、過塩素酸リチウム（ＬｉＣｌＯ4）、リチウムビストリフルオロメタンスルホニルイミド［（ＣＦ3ＳＯ2）2ＮＬｉ；ＬｉＴＦＳＩ］などのリチウムイオンを含む金属塩を挙げることができる。
【００５２】
また、溶媒としては、炭酸ジメチル（ＤＭＣ）、炭酸メチルエチル（ＭＥＣ）、炭酸メチルプロピル（ＭＰＣ）、炭酸メチルイソプロピル（ＭＩＰＣ）、炭酸メチルブチル（ＭＢＣ）、炭酸ジエチル（ＤＥＣ）、炭酸エチルプロピル（ＥＰＣ）、炭酸エチルイソプロピル（ＥＩＰＣ）、炭酸エチルブチル（ＥＢＣ）、炭酸ジプロピル（ＤＰＣ）、炭酸ジイソプロピル（ＤＩＰＣ）、炭酸ジブチル（ＤＢＣ）、炭酸エチレン（ＥＣ）、炭酸プロピレン（ＰＣ）、炭酸１，２−ブチレン（１，２−ＢＣ）などの炭酸エステル系溶媒、１，２−ジメトキシエタン（ＤＭＥ）、テトラエチレングリコールジメチルエーテル（ＴＥＧＤＭＥ）などのエーテル系溶媒、γ−ブチロタクトン（ＧＢＬ）などのラクトン系溶媒、またはジメチルスルホキシド（ＤＭＳＯ）などのスルホキシド系溶媒、あるいはこれらの中から２種類以上を混合した溶媒を挙げることができる。
【００５３】
また、電解質１０３を構成する他の材料として、７５Ｌｉ2Ｓ・２５Ｐ2Ｓ5などのガラス状物質、Ｌｉ14ＺｎＧｅ4Ｏ16などのＬＩＳＩＣＯＮ（Ｌｉ+ Super Ionic Conductor）などのリチウムイオンを通す固体電解質がある。また、上述した有機電解質とポリエチレンオキシド（ＰＥＯ）をコンポジット化した物質などのリチウムイオンを通すポリマー電解質なども電解質１０３を構成する材料として挙げられる。電解質１０３を構成する材料は、これらに限定されず、リチウム空気二次電池で使用される公知のリチウムイオンを通す固体電解質またはリチウムイオンを通すポリマー電解質であれば好適に使用することができる。
【００５４】
なお、リチウム空気二次電池は、上記構成に加え、セパレータ、電池ケース、金属メッシュ（例えばチタンメッシュ）などの構造部材、また、リチウム空気二次電池に要求される要素を含むことができる。これらは、従来公知のものを使用することができる。
【００５５】
以下、実施例を用いてより詳細に説明する。はじめに、実際に用いた電池の構成について図２を用いて説明する。図２は、リチウム空気二次電池のより詳細な構成例を示す断面図である。このリチウム空気二次電池は、空気極２０１，負極２０２，電解質２０３，セパレータ２０４，空気極支持体２０５、空気極固定用リング２０６，負極固定用リング２０７，負極固定用座金２０８，負極支持体２０９，固定ねじ２１０，Ｏリング２１１，空気極端子２２１，負極端子２２２を備える。
【００５６】
空気極２０１，負極２０２，電解質２０３，セパレータ２０４は、円筒形状の空気極支持体２０５に収容されている。空気極支持体２０５は、円筒内中央部に仕切り２５１があり、仕切り２５１により空気極２０１が配置される第１領域２０５ａと、負極２０２およびセパレータ２０４が配置される第２領域２０５ｂとに区画されている。また、仕切り２５１は中央部が開口しており、開口部により第１領域２０５ａと第２領域２０５ｂが連通している。
【００５７】
液状の電解質２０３は、仕切り２５１の開口に配置され、空気極２０１および塩橋となるセパレータ２０４に挟まれている。セパレータ２０４には電解質２０３が含浸している。なお、セパレータ２０４の周囲にも電解質２０３は配置されている。電解質２０３は、１ｍｏｌ／Ｌのリチウムビストリフルオロメタンスルホニルイミド／トリエチレングリコールジメチルエーテル［（ＣＦ3ＳＯ2）2ＮＬｉ／ＴＥＧＤＭＥ］溶液である。
【００５８】
また、空気極２０１は、ポリテトラフルオロエチレン （ＰＴＦＥ）より構成された空気極固定用リング２０６と仕切り２５１とに挟まれて、空気極支持体２０５の円筒内の第１領域２０５ａに固定されている。空気極固定用リング２０６の開口内において、空気極１０１と空気との接触する電極の有効面積は、２ｃｍ2とされている。一方、セパレータ２０４は、ＰＴＦＥより構成された負極固定用リング２０７と仕切り２５１とに挟まれて、空気極支持体２０５の円筒内の第２領域２０５ｂに固定されている。このようにして、液状の電解質２０３が、仕切り２５１の開口において空気極２０１とセパレータ２０４との間に封入されている。
【００５９】
また、負極２０２は、負極固定用リング２０７の内部で、負極固定用座金２０８が積層され、この上に金属から構成された負極支持体２０９が被せられている。負極２０２は、厚さ１５０μｍの４枚の金属リチウム箔が同心円上に重ねられて構成され、負極固定用座金２０８に圧着されている。負極２０２は、有効面積が２ｃｍ2とされている。負極支持体２０９は、固定ねじ２１０により空気極支持体２０５に固定されている。また、空気極支持体２０５と負極支持体２０９との間には、Ｏリング２１１が配置されている。
【００６０】
固定ねじ２１０により空気極支持体２０５の側に押しつけられている負極支持体２０９により、負極固定用座金２０８を介し、負極２０２がセパレータ２０４の方向に押圧され、セパレータ２０４に圧接されている。これら構成としたリチウム空気二次電池は、露点が−６０℃以下の乾燥空気中で作製した。
【００６１】
なお、空気極支持体２０５は、金属から構成されているが、図示していないが、ＰＴＦＥに被覆され、電解質２０３，セパレータ２０４などと絶縁分離されている。なお、空気極２０１と空気極支持体２０５が接触する部分は、電気的接触をとるためにＰＴＦＥによる被覆を施さない。また、金属から構成された固定ねじ２１０も、図示していないが、ＰＴＦＥに被覆され、空気極支持体２０５と負極支持体２０９とが、電気的に分離された状態としている。
【００６２】
［実施例１］
はじめに、実施例１について説明する。実施例１は、炭化金属多孔体を空気極として使用する例であり、触媒を用いない例である。空気極を、以下のようにして合成した。以下の説明では、代表として、炭化金属として炭化チタンを用いる場合について説明するが、後述する合金材料および液体金属を他の材料に変えることで、他の炭化金属による多孔体を作製することができる。
【００６３】
まず、チタンおよび炭素およびニッケル粉末を原子比で１５：１５：７０になるように混合し、アーク溶製することでチタン炭素ニッケル合金（Ｔｉ15Ｃ15Ｎｉ70）板を得た。得られたチタン炭素ニッケル合金板を圧延機で、厚さ５０μｍのチタン炭素ニッケル合金シートに加工した。また、このシートに、ハンドリング用のチタンワイヤーを２本スポット溶接した。
【００６４】
次に、ヘリウム（Ｈｅ）雰囲気中で、７００℃のマグネシウム液体中に、このチタン炭素ニッケル合金シートを５分浸漬し、ニッケル成分の選択的溶出を促して、炭化チタンの多孔体を形成した。引き上げて凝固した炭化チタンの多孔体を硝酸水溶液（ＨＮＯ3）に浸漬し、マグネシウム−ニッケル（Ｍｇ−Ｎｉ）成分を溶解除去した。残った炭化チタンの多孔体は、硝酸水溶液が残留しないように、蒸留水による洗浄を５回繰り返し、この後、６０℃で一晩乾燥した。得られたシートについて、Ｘ線回折（ＸＲＤ）測定、ＳＥＭ観察、ＢＥＴ比表面積測定を行い評価した。
【００６５】
上記手法で作製した炭化チタンの多孔体シートは、膜厚４０μｍであり、ＸＲＤ測定より炭化チタン（ＴｉＣ，ＩＣＤＤカードＮｏ．０１−０７１−０２９）単相であることを確認した。また、ＳＥＭ観察により、平均孔径１００ｎｍであることを確認した。また、ＢＥＴ法により炭化チタンの多孔体の比表面積を測定したところ、１０ｍ2／ｇであった。
このような炭化チタンの多孔体シートを用いて空気極およびこの空気極を用いたリチウム空気二次電池セルを以下のようにして作製した。
【００６６】
この炭化チタンの多孔体を直径２３ｍｍの円形に切り抜き、ガス拡散型の空気極を得た。
【００６７】
得られた実施例１の空気極によりリチウム空気二次電池セルを作製した。この作製について、図２を用いて説明したリチウム空気二次電池を例に説明する。作製した空気極２０１を用い、リチウム空気二次電池セルを、露点が−６０℃以下の乾燥空気中で、以下の手順で作製した。作製した空気極２０１を、空気極支持体２０５の第１領域２０５ａにおいて、仕切り２５１に接する状態に配置して空気極固定用リング２０６で固定した。空気極２０１と空気極支持体２０５が接触する部分は、電気的接触をとるためにＰＴＦＥによる被覆を施していない。
【００６８】
次に、空気極支持体２０５の第２領域２０５ｂにおいて、仕切り２５１に接する状態にセパレータ２０４を配置した。次に、負極固定用リング２０７に負極２０２として厚さ１５０μｍの４枚の金属リチウム箔（有効面積：２ｃｍ2）を圧着した。次に、負極固定用リング２０７を、空気極支持体２０５の第２領域２０５ｂに配置し、この中央部に、負極２０２が圧着された負極固定用リング２０７を勘合した。
【００６９】
次に、空気極２０１と負極２０２との間に電解質２０３を構成する電解液（１ｍｏｌ／Ｌのリチウムビストリフルオロメタンスルホニルイミド／トリエチレングリコールジメチルエーテル）を充填し、この状態で、空気極支持体２０５の底面にＯリング２１１を配置して負極支持体２０９を被せ、固定ねじ２１０で空気極支持体２０５に固定した。この後、空気極端子２２１を空気極支持体２０５に接続して固定し、負極端子２２２を負極支持体２０９に接続して固定した。
【００７０】
作製した実施例１のリチウム空気二次電池セルの電池性能を測定した。なお、電池性能の測定試験においては、図２を用いて説明した空気極端子２２１よび負極端子２２２を用いた。
【００７１】
電池のサイクル試験は、市販の充放電測定システム（ＢｉｏＬｏｇｉｃ社製、ＶＭＰ−３）を用い、空気極の有効面積当たりの電流密度で０．１ｍＡ／ｃｍ2を通電し、開回路電圧から電池電圧が、２．０Ｖに低下するまで測定を行った。また、充電試験は、放電時と同じ電流密度で、電池電圧が４．０Ｖに増加するまで行った。電池の充放電試験は、通常の生活環境下（常温大気圧下）で行った。充放電容量は、実施例１の空気極の重量当たりの値（ｍＡｈ／ｇ）で表した。
【００７２】
実施例１におけるリチウム空気二次電池の初回の放電および充電曲線を図３に示す。図３に示すように、されるように、炭化チタンの多孔体を空気極に用いた実施例１では、平均放電電圧は２．７Ｖ、放電容量は５９５ｍＡｈ／ｇであることが分かる。また、初回の充電容量は、放電容量とほぼ同様の５８８ｍＡｈ／ｇであり、実施例１のリチウム空気二次電池は可逆性に優れていることが分かる。
【００７３】
放電容量のサイクル依存性を図４および表１に示す。実施例１では、充放電サイクルを１００回繰り返しても、放電容量（ｍＡｈ／ｇ）の急激な減少は見られなかった。また、この充電時の電圧は、図３より、およそ３．４Ｖに平坦部分が見られ、従来の報告より低い値を示すことが分かった。
【００７４】
充放電サイクルを繰り返して充放電電圧の推移を測定した。この測定結果を以下の表２に示す。また、表３には、炭化アルミニウム（Ｃ3Ａｌ4）、炭化珪素（ＳｉＣ）、炭化チタン（ＴｉＣ）、炭化モリブデン（Ｍｏ2Ｃ）、炭化クロム（Ｃｒ3Ｃ2）、炭化タンタル（ＴａＣ）、炭化ホウ素（ＣＢ4）、炭化カルシウム（ＣａＣ2）、炭化マンガン（Ｍｎ3Ｃ）から炭化金属多孔体を作製して空気極としたリチウム空気二次電池の放電容量のサイクル依存性を示す。
【００７５】
いずれも、実施例１では、充放電において充放電のサイクルを繰り返すことにより若干の放電容量の低下が見られるが、ほぼ安定した放電容量を示すことが分かった。このように、炭化金属多孔体はリチウム空気二次電池の空気極として非常に優れた活性を有していることが分かった。
【００７６】
［実施例２］
次に、実施例２について説明する。実施例２では、金属またはこの酸化物を触媒として担持させた炭化金属多孔体を空気極として使用する例である。以下の説明では、代表として、炭化金属として炭化チタンを用い、触媒として酸化ルテニウムを用いる場合について説明する。なお、前述同様に、他の炭化金属による多孔体を作製することができる。また、ルテニウムを任意の金属に変更することで、任意の金属酸化物を触媒として炭化金属多孔体に担持させることができる。また、酸化の工程を行わないことで、任意の金属を触媒として炭化金属多孔体に担持させることができる。
【００７７】
炭化チタンの多孔体は、前述した実施例１と同様にすることで作製した。次に、界面活性剤であるポロキサマーのブロック共重合体のポロキサマージメタクリレート（Ｐｌｕｒｏｎｉｃ−Ｆ１２７、Ａｌｄｒｉｃｈ製）を５ｍｇ／ｍｌの濃度で蒸留水に溶解させ、この溶液に炭化チタンの多孔体を浸漬させ、振とう器で２４時間攪拌し、多孔体の細孔内に界面活性剤を含浸させた。次いで、上記の溶液に、０．１ｍｏｌ／Ｌの塩化ルテニウム（ＲｕＣｌ3；フルヤ金属社製）水溶液を加えて振とう器で２４時間攪拌し、多孔体内部に塩化ルテニウム塩を含浸させた。この後、炭化チタンの多孔体を５０℃で蒸発乾固し、アルゴン雰囲気中３００℃で熱処理し、界面活性剤を除去して、金属ルテニウムを担持した炭化チタンの多孔体を得た。
【００７８】
ＸＲＤ測定により、得られたルテニウムはルテニウム単相（Ｒｕ，ＰＤＦカードＮｏ．０１−０７０−０２７４）であることを確認した。また、ＴＥＭ観察を行ったところ、炭化チタンの多孔体の孔内まで、平均粒径４ｎｍの金属ルテニウム粒子が均一に析出していることを確認した。なお、上記平均粒径は、透過型電子顕微鏡（ＴＥＭ）等で拡大し、１μｍ四方（１μｍ×１μｍ）あたりの粒子の直径を計測して、平均値を求めた値である。
【００７９】
この金属ルテニウム微粒子を担持する炭化チタンの多孔体に、徐々に過酸化水素水（３０％）を滴下し、金属ルテニウム微粒子を担持する炭化チタンの多孔体全体を過酸化水素水で浸らせる。ガス発生が終了した後、蒸留水による洗浄を５回繰り返した。これらの処理により、炭化チタンの多孔体に担持している金属ルテニウム微粒子が酸化し、酸化ルテニウムとなる。
【００８０】
洗浄後、アルゴン雰囲気５００℃で６時間熱処理した。このようにして得られた実施例２の酸化ルテニウム担持炭化チタン多孔体を、ＸＲＤ測定、ＴＥＭ観察を行い、評価した。ＸＲＤ測定より、酸化ルテニウム（ＲｕＯ2，ＰＤＦファイルＮｏ．４０−１２９０）のピークを観察することができた。炭化チタンの多孔体に担持された触媒は、酸化ルテニウム単相であることを確認した。また、ＴＥＭにより酸化ルテニウムは、共連続体の表面に平均粒径１００ｎｍの粒子状で析出している状態が観察された。
【００８１】
この酸化ルテニウムを担持した炭化チタンの多孔体を空気極に用いたリチウム空気二次電池の放電容量および充放電電圧のサイクル依存性を、図４、表１、表２に示す。なお、他の触媒についても、表４に示す。表４に示す数値は、放電容量（ｍＡｈ／ｇ）である。
【００８２】
表１に示すように、実施例２では、放電容量は、初回で６３０ｍＡｈ／ｇを示し、実施例１の、触媒として酸化ルテニウムを担持していない炭化チタンの多孔体を用いた場合よりも大きい値であった。また、実施例２のリチウム空気二次電池は、充放電のサイクルを繰り返しても、安定した挙動を示すことが分かった。また、表２に示すように、充放電電圧についても、実施例１よりも過電圧の減少が見られ、充放電のエネルギー効率の改善が達成された。また、充放電のサイクルを繰り返しても顕著な過電圧の増加は見られず、本実施例のリチウム空気二次電池の空気極は安定に作動することを確認した。
【００８３】
上述した実施例２における特性の向上は、非常に大きな活性を有した酸化ルテニウムを電極触媒として用いることにより、酸素還元（放電）および酸素発生（充電）の両反応が空気極においてスムーズに行われたことによると考えられる。
【００８４】
表４に、酸化チタン（ＴｉＯ2／ＴｉＣ）、酸化バナジウム（Ｖ2Ｏ5／ＴｉＣ）、酸化クロム（Ｃｒ2Ｏ3／ＴｉＣ）、酸化マンガン（ＭｎＯ2／ＴｉＣ）、酸化鉄（Ｆｅ2Ｏ3／ＴｉＣ）、酸化コバルト（Ｃｏ2Ｏ3／ＴｉＣ）、酸化ニッケル（ＮｉＯ／ＴｉＣ）、酸化銅（ＣｕＯ／ＴｉＣ）、酸化亜鉛（ＺｎＯ／ＴｉＣ）、酸化モリブデン（ＭｏＯ3／ＴｉＣ）、酸化銀物（ＡｇＯ／ＴｉＣ）、酸化カドミウム（ＣｄＯ／ＴｉＣ）、酸化パラジウム（ＰｄＯ／ＴｉＣ）、酸化鉛（ＺｎＯ／ＴｉＣ）、酸化セリウム（ＣｅＯ2／ＴｉＣ）、酸化ニオブ（ＮｂＯ／ＴｉＣ）、酸化イットリウム（Ｙ2Ｏ3／ＴｉＣ）、酸化タンタル（Ｔａ2Ｏ5／ＴｉＣ）、および酸化錫（ＳｎＯ／ＴｉＣ）を触媒として用いた場合について、実施例２におけるリチウム空気二次電池の放電容量のサイクル依存性を示す。
【００８５】
また、表５に、チタン（Ｔｉ／ＴｉＣ）、バナジウム（Ｖ／ＴｉＣ）、クロム（Ｃｒ／ＴｉＣ）、マンガン（Ｍｎ／ＴｉＣ）、鉄（Ｆｅ／ＴｉＣ）、コバルト（Ｃｏ／ＴｉＣ）、ニッケル（Ｎｉ／ＴｉＣ）、銅（Ｃｕ／ＴｉＣ）、亜鉛（Ｚｎ／ＴｉＣ）、モリブデン（Ｍｏ／ＴｉＣ）、銀（Ａｇ／ＴｉＣ）、カドミウム（Ｃｄ／ＴｉＣ）、パラジウム（Ｐｄ／ＴｉＣ）、鉛（Ｐｂ／ＴｉＣ）、ルテニウム（Ｒｕ／ＴｉＣ）、ロジウム（Ｒｈ／ＴｉＣ）、プラセオジム（Ｐｒ／ＴｉＣ）、銀（Ａｇ／ＴｉＣ）、金（Ａｕ／ＴｉＣ）、白金（Ｐｔ／ＴｉＣ）、セリウム（Ｃｅ／ＴｉＣ）、ニオブ（Ｎｂ／ＴｉＣ）、イットリウム（Ｙ／ＴｉＣ）、タンタル（Ｔａ／ＴｉＣ）、錫（Ｓｎ／ＴｉＣ）を触媒として用いた場合について、実施例２におけるリチウム空気二次電池の放電容量のサイクル依存性を示す。
【００８６】
いずれも、放電容量は、初回で６００ｍＡｈ／ｇ以上を示し、実施例１のような触媒を担持していない炭化金属多孔体よりも全体的に大きい値であった。これら金属または金属酸化物においても、酸化ルテニウムを触媒とした場合と同様に、触媒として効率的に機能したことにより電池特性が改善されたものと考えられる。
【００８７】
［実施例３］
次に、実施例３について説明する。実施例３では、酸化ルテニウムの水和物を触媒として担持させた炭化金属多孔体を空気極として使用する例である。炭化チタンの多孔体は、前述した実施例１，２と同様にすることで作製した。また、多孔体への触媒担持においては、実施例２では、アルゴン雰囲気５００℃で６時間熱処理する工程を、実施例３ではアルゴン雰囲気１００℃で６時間熱処理する工程に変え、酸化ルテニウムを水和物とした。
【００８８】
ＸＲＤ測定より、得られた炭化チタンの多孔体に担持している酸化ルテニウムは水和物となっているアモルファスであることを確認した。酸化ルテニウム水和物（ＲｕＯ2・ｎＨ2Ｏ）は、ＴＧ−ＤＴＡ測定よりｎ＝０．７であることが分かった。
ＴＥＭ観察を行ったところ、金属ルテニウムを担持した炭化チタンの多孔体と同様、孔内まで複数の酸化ルテニウム水和物粒子が、平均粒径５ｎｍで均一に析出していることを確認した。
【００８９】
上述したように作製した酸化ルテニウム水和物（ＲｕＯ2・０．７Ｈ2Ｏ）を触媒として担持している炭化チタンの多孔体を空気極として用いたリチウム空気二次電池の放電容量および充放電電圧のサイクル依存性を図４並びに表１および表２に示す。
【００９０】
図４および表１に示すように実施例３の放電容量は、初回で７０１ｍＡｈ／ｇを示した。これは、実施例２のような付着水を含有していない酸化ルテニウムを触媒に用いた場合よりも大きい値であった。また、サイクルに関しても、安定した作動をすることを確認した。
【００９１】
また、表２に示すように、充放電電圧についても、実施例２よりも過電圧の減少が見られ、充放電のエネルギー効率が改善されていることが分かる。また、充放電電圧についても、サイクルを繰り返しても顕著な過電圧増加は見られず、安定に作動することを確認した。
上記製造方法により、電極触媒である酸化ルテニウム水和物（ＲｕＯ2・０．７Ｈ2Ｏ）が、炭化チタンの多孔体上に高分散で担持できる。また、このような高分散担持に伴い、放電時の過酸化リチウムの析出サイト増加、および酸素の吸着能の向上が実現される。上記のような特性の向上は、このような上記製造方法に基づく各種の改善が理由と考えられる。
【００９２】
［比較例１］
次に、比較例１について説明する。比較例１では、空気極用の電極に公知の材料であるカーボン（ケッチェンブラックＥＣ６００ＪＤ）を用い、また、触媒として金属ルテニウムを用いた例を示す。この空気極を用いたリチウム空気二次電池セルを以下のようにして作製した。
【００９３】
金属ルテニウム粉末、ケッチェンブラック粉末、およびＰＴＦＥ粉末を５０：３０：２０の重量比で、らいかい機を用いて十分に粉砕混合してロール成形し、厚さ０．５ｍｍのシート状電極を作製した。このシート状電極を直径２３ｍｍの円形に切り抜き、チタンメッシュ上にプレスすることにより、ガス拡散型の空気極を得た。また、金属ルテニウムは市販試薬（高純度化学研究所製）を用いた。電池のサイクル試験の条件は、実施例１と同様である。
【００９４】
比較例１に係るリチウム空気二次電池の放電容量に関するサイクル性能を、実施例１〜３の結果とともに表１および図４に示す。表１および図４に示すように、比較例１では初回放電容量は約８００ｍＡｈ／ｇと、実施例１および実施例２よりも大きな値を示した。しかしながら、充放電サイクルを繰り返すと、実施例１および実施例２とは異なり放電容量の極端な減少が見られ、２０サイクル後の容量維持率は初期の約１３％であった。
【００９５】
また、充放電電圧のサイクル依存性を実施例１〜３の結果とともに、表２に示した。表２からも分かるように、比較例１による充電電圧は、実施例１〜３よりも明らかに高い値であるとともに、サイクルを繰り返すと明らかに過電圧は増加し、２０回目でサイクルを繰り返すことは困難となった。
【００９６】
以上の結果より、空気極を炭化金属多孔体から構成することで、公知の材料を用いる場合よりも、容量および電圧に関してサイクル特性に優れており、リチウム空気二次電池用空気極として有効であることが確認された。
【表１】
2018032573.tif 000003
【００９７】
【表２】
2018032573.tif 000004
【００９８】
【表３】
2018032573.tif 000005
【００９９】
【表４】
2018032573.tif 000006
【０１００】
【表５】
2018032573.tif 000007
【０１０１】
以上に説明したように、本発明によれば、炭化金属の多孔体から空気極を構成したので、リチウム空気二次電池の充放電サイクル性能およびエネルギー効率を高くすると共に放電容量を高くすることができる。本発明によれば、充放電サイクル性能に優れたリチウム空気二次電池を作製することができ、様々な電子機器の駆動源として有効利用することができる。
【０１０２】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【０１０３】
１０１…空気極、１０２…負極、１０３…電解質。
【図１】
2018032573.tif 000008
【図２】
2018032573.tif 000009
【図３】
2018032573.tif 000010
【図４】
2018032573.tif 000011